(57)【要約】【課題】付着した汚れを家庭洗濯等で除去した後に、洗濯によって低下した汚れ除去性能を再現させる繊維構造物を提供する。【解決手段】洗濯で脱落可能な防汚剤が付与された繊維構造物を洗濯した後に、洗濯で脱落可能な防汚剤を該繊維構造物に付与することによって、該繊維構造物の汚れ除去性能を再現させることを特徴とする繊維構造物の製造方法。【選択図】  なし【特許請求の範囲】
【請求項１】
洗濯で脱落可能な防汚剤が付与された繊維構造物を洗濯した後に、洗濯で脱落可能な防汚剤を該繊維構造物に付与することによって、該繊維構造物の汚れ除去性能を再現させることを特徴とする繊維構造物の製造方法。
【請求項２】
該防汚剤が脂肪酸部分を有する化合物を含んでなることを特徴とする請求項１に記載の繊維構造物の製造方法。
【請求項３】
該脂肪酸部分を有する化合物の脂肪酸部分が、炭素数８以上２４以下であることを特徴とする請求項２に記載の繊維構造物の製造方法。
【請求項４】
該脂肪酸部分を有する化合物が脂肪酸エステル系化合物であることを特徴とする請求項２または３のいずれかに記載の繊維構造物の製造方法。
【請求項５】
該防汚剤がポリエーテル部分を有する化合物を含んでなることを特徴とする請求項１〜４のいずれかに記載の繊維構造物の製造方法。
【請求項６】
該ポリエーテル部分を有する化合物が親水性ポリエステルであることを特徴とする請求項５に記載の繊維構造物の製造方法。
【発明の詳細な説明】
【０００１】
【発明の属する技術分野】
本発明は、防汚性繊維素材の製造方法に関する。さらに詳しくは、繊維素材に付着した汚れを家庭洗濯等で除去した後に、洗濯によって低下した汚れ除去性能を再現させる繊維構造物の製造方法に関する。
【０００２】
【従来の技術】
従来、繊維構造物からなる防汚素材として、フッ素系加工剤で繊維表面を被覆し、汚れを付きにくくした素材が多く提案されている（例えば、特許文献１参照）。この場合、汚れは付きにくくなるが一旦汚れが付いてしまうと、フッ素による撥水性のため、洗浄剤自身も汚れに接近できなくなり、油汚れのような高い洗浄作用が必要な汚れを家庭洗濯で除去することは困難になる。
【０００３】
このような問題に対処するため、洗濯時の洗浄性を高める方法として、フッ素系化合物に親水性を付与し、洗浄剤の作用をより効率的にできる撥水ＳＲ（ソイルリリース）性加工剤により処理した繊維素材が提案されている（例えば、特許文献２参照）。この繊維素材は、重油のような汚れの場合でも、汚れて直ぐに洗濯すれば高い除去性を発現できることがわかっている。
【０００４】
【特許文献１】特公平０２−１９２３３号公報
【０００５】
【特許文献２】特公昭６３−３０７８号公報
【０００６】
【発明が解決しようとする課題】
しかしながら、作業着等の衣類における実際の着用では、汚れて直ぐに洗濯するような場合は少なく、むしろそのまま着用、あるいは所定時間放置した後に洗濯することが多いことから、汚れがこびりつき、衣類の汚れ除去性が著しく低下してしまうため、通常の家庭洗濯ではそうした汚れを除去することは非常に困難であった。
【０００７】
本発明の目的は、かかる従来の課題を解決し、汚れてから放置された後の油汚れが家庭洗濯でも簡単に除去できる、汚れ除去の容易な繊維構造物を製造する方法を提供することにある。
【０００８】
【課題を解決するための手段】
上記課題を解決するために、本発明は、下記の構成を有する。
【０００９】
すなわち、洗濯で脱落可能な防汚剤が付与された繊維構造物を洗濯した後に、洗濯で脱落可能な防汚剤を該繊維構造物に付与することによって、該繊維構造物の汚れ除去性能を再現させることを特徴とする繊維構造物の製造方法である。
【００１０】
【発明の実施の形態】
本発明は、洗濯で脱落可能な防汚剤が付与された繊維構造物を洗濯した後に、洗濯で脱落可能な防汚剤を該繊維構造物に付与することによって、該繊維構造物の汚れ除去性能を再現させるものである。
【００１１】
ここでいう洗濯とは、一般的な家庭洗濯、より高温の厳しい条件で洗濯される商業洗濯、工業洗濯などをいう。
【００１２】
本発明では、予め繊維構造物に付与した防汚剤が、洗濯時に汚れとともに脱落、除去される。防汚剤の脱落する割合は、汚れ除去性の観点からは、付与した量の５０〜１００重量％が好ましく、８０〜１００重量％であることがより好ましい。
【００１３】
本発明でいう防汚剤は、洗濯時に付着した汚れと共に脱落するものであれば特に限定はないが、脂肪酸部分を有する化合物を含んでなるものが好ましい。
【００１４】
ここでいう脂肪酸部分を有する化合物とは、分子構造中にカプリル酸、カプリン酸、ラウリン酸、ミリスチン酸、パルミチン酸、パルミトレイン酸、ステアリン酸、オレイン酸、リノール酸、リノレイン酸、モロクチン酸、アラギジン酸、エイコセン酸、アラギドン酸、エイコサペンタエン酸、ベヘニン酸、エルシン酸、ドコサペンタエン酸、ドコサヘキサエン酸、リグノセリン酸、サラコレン酸などの脂肪酸部分を有する化合物を使用することができる。
【００１５】
かかる脂肪酸部分が存在することにより、繊維に付着した重油などの油汚れと親和し、可塑化することによって繊維素材への汚れの固着化を防ぐことができる。
【００１６】
重油などの油汚れとの親和性を高くする観点からは、脂肪酸部分を有する化合物のＨＬＢ（Hydrophile-Lipophile Balance）が０＜ＨＬＢ＜１５の範囲であることが好ましく、０＜ＨＬＢ＜１０の範囲であることがより好ましい。また、同様に重油などの油汚れとの親和性を高くする観点から、脂肪酸部分は炭素数８以上２４以下の脂肪酸が好ましく、炭素数１０以上１８以下の脂肪酸がより好ましい。
【００１７】
このような脂肪酸部分を有する化合物として脂肪酸エステル系化合物が好ましく使用される。ここでいう脂肪酸エステル系化合物は、脂肪酸とアルコールとを脱水縮合させてなる化合物であり、グリセリン脂肪酸エステル系化合物、ペンタエリスリット脂肪酸エステル系化合物、ソルビタン脂肪酸エステル系化合物、ソルビトール脂肪酸エステル系化合物、ショ糖脂肪酸エステル系化合物、脂肪酸アミド系化合物、またはこれらのエチレンオキサイド付加物などが使用されるが、重油などの油汚れとの親和性を高くする観点からは、グリセリン脂肪酸エステル系化合物、ソルビタン脂肪酸エステル系化合物が好ましく使用される。
【００１８】
このような脂肪酸部分を有する化合物は、重油などの油汚れと良好な親和性を有しており、油汚れが放置された場合の繊維素材への固着化を可塑化することによって防ぐことができ、また、洗濯時には汚れとともに脱落し得るもので、高い汚れ除去性能を発現することができる。
【００１９】
かかる脂肪酸部分を有する化合物の繊維構造物への付与量は、充分な汚れ除去性を得る観点から、繊維重量に対して０．０１重量％以上１０重量％以下であることが好ましく、０．０５重量％以上５重量％以下であることがより好ましい。
【００２０】
また、本発明でいう防汚剤は、ポリエーテル部分を有する化合物を含んでいることも好ましい。ここでいうポリエーテル部分を有する化合物とは、分子構造中にポリエチレングリコール、ポリプロピレングリコール、ポリテトラメチレングリコールのようなポリアルキレングリコール、これら複数からなる共重合体を分子構造中に有する化合物が含まれる。かかるポリエーテル部分を有する化合物は、単独で、または複数を混合した形で用いることができる。化合物の分子構造の中にポリエーテル部分を有することにより、洗濯時に洗浄液との親和性が高められ、洗浄力を増大させることができる。
【００２１】
このようなポリエーテル部分を有する化合物としては、ポリエステル系、ポリウレタン系、ポリアミド系、アクリル系、シリコーン系などが挙げられるが、繊維との固着性を良くする観点から、ポリエステル系の親水性ポリエステルが好ましい。
【００２２】
ここでいう親水性ポリエステルとは、ポリエチレングリコール、ポリプロピレングリコール、ポリテトラメチレングリコールなどのポリエーテル成分と、テレフタル酸やイソフタル酸などのジカルボン酸成分からなるポリエステル系化合物であり、親水性のポリエーテル成分が多いものが好ましく使用される。すなわち、ポリエーテル成分を多くすることにより、洗濯の洗浄液との親和性が高くなり、洗浄力が増大する。ポリエーテル成分の含有率は、６０重量％以上９０重量％以下が好ましく、７０重量％以上８５重量％以下の範囲で含有しているものがより好ましく使用される。
【００２３】
なかでも洗浄液との親和性を高くする観点から、ポリエーテル部分はポリエチレングリコールが好ましい。また、ポリエーテル部分の数平均分子量は、１００以上１０００００以下が好ましく、５００以上１００００以下の範囲がより好ましい。
【００２４】
このようなポリエーテル部分を有する化合物を防汚剤に含むことにより、洗濯時において洗浄液との親和性が高められ、洗浄力を増大させることができる。
【００２５】
かかるポリエーテル部分を有する化合物の繊維構造物への付与量は、充分な汚れ除去性を得るために、繊維重量に対して０．０５重量％以上３重量％以下であることが好ましく、０．１重量％以上１重量％以下であることがより好ましい。
【００２６】
本発明において、繊維構造物を洗濯した後に、洗濯で脱落可能な防汚剤を付与するためには、繊維構造物にかかる防汚剤を含有する液体（処理液）を浸透させればよく、例えば、処理液中に繊維構造物を浸漬する方法、処理液を繊維構造物にスプレーする方法、処理液を繊維構造物に塗布する方法などにより、繊維構造物を構成する単繊維の表面、間隙、交絡点に処理液を浸透、付与させればよい。
【００２７】
ここで付与する防汚剤処理液の濃度は、加工、操業性の点から適宜選定すればよいが、０．３重量％以上２０重量％以下であることが好ましい。ここで用いる防汚剤処理液は、防汚剤が水や溶媒などに溶解、分散、乳化した液である。この処理液には、加工、操業性の点から、防汚剤を分散、乳化するために界面活性剤が好ましく用いられる。
【００２８】
ここで用いられる界面活性剤は、防汚剤を分散、乳化できれば特に限定されないが、例えばポリオキシエチレンソルビタンアルキレート系の界面活性剤を防汚剤重量に対して、１重量％以上５０重量％以下の範囲で添加すれば、処理液は分散、乳化が可能である。
【００２９】
防汚剤の繊維構造物への付与量は、充分な汚れ除去性を得るために、繊維重量に対して０．０５重量％以上２０重量％以下であることが好ましく、１重量％以上１０重量％以下であることがより好ましい。
【００３０】
洗濯で脱落可能な防汚剤の処理液は、繊維構造物に付与した後、乾燥等により溶媒などを蒸発、除去することで、繊維構造物を構成する単繊維の表面、交絡点、間隙などに防汚剤が付着または吸尽して、汚れ除去性が再現される。
【００３１】
ここでの乾燥は、処理液の溶媒が蒸発できればよく、例えば室温（３０℃）から１８０℃の範囲で行うことができる。
【００３２】
本発明における洗濯前の繊維構造物、すなわち洗濯で脱落可能な防汚剤が付与された繊維構造物について以下説明する。
【００３３】
ここでいう洗濯で脱落可能な防汚剤とは、前述のとおり説明した防汚剤であるが、この防汚剤は洗濯した後に付与する防汚剤と同一である必要はなく、異なる防汚剤を用いることもできる。
【００３４】
また、防汚剤を付与する方法についても、前述のとおり説明した付与方法と同様の方法で繊維構造物に付与できる。
【００３５】
本発明でいう繊維構造物とは、合成繊維、半合成繊維、天然繊維など特に限定されないが、ポリエチレンテレフタレート、ポリトリメチレンテレフタレート、ポリブチレンテレフタレート、これらの共重合体等のポリエステル系繊維、ナイロン６、ナイロン６６、これらの共重合体等のポリアミド系繊維、およびアクリル系繊維などの合成繊維が好ましく用いられる。また、これらの繊維構造物に樹脂加工、プラズマ処理、コロナ放電処理などの処理が予め施されていても差し支えない。
【００３６】
繊維構造物の形態は、織物、編物、不織布などの布帛、これらから作製される衣類、カーペット、カーテン、インテリア製品、産業資材、各種副資材などが含まれる。
【００３７】
以上のことから、本発明は、汚れ、特に油汚れが付着しやすい職種、例えばガソリンスタンド、自動車整備工場、工事現場、調理場などで着用される各種のユニホームなどの他、屋外作業着、エプロン、マットなどにおいて、汚れの付着した衣類などの繊維構造物を回収し、洗濯をした後に洗濯で脱落可能な防汚剤を付与し、汚れ除去性を再現することで、優れた汚れ除去性を繰り返し保つことができる。
【００３８】
【実施例】
以下、実施例を用いて本発明をさらに具体的に説明する。
【００３９】
なお、本発明で用いた繊維構造物（基布）、汚れ物質および評価方法について以下に示す。
［基布］
（１）ポリエチレンテレフタレート繊維１００％のツイル地を利用した。
【００４０】
2004190187.tif 000002
［汚れ物質の付与方法］
（１）０．０５ｍｌのＢ重油を基布に滴下し、浸透後、余剰の重油汚れをろ紙で除去した。
（２）これを７０℃雰囲気オーブン中に３時間処理して汚れ試料とした。
［汚れ除去性の評価方法］
（１）前記方法による汚れ試料を次の洗濯処理に供した後、この後の汚れ試料を洗濯前の試料と目視判定を行なった。
【００４１】
洗濯（１５分）→脱水（１分）→すすぎ（６分）→脱水（１分）→乾燥
洗濯条件は、水温４０℃、浴比が１：３０、洗剤は“トップ”（ライオン（株）製）０．５ｇ／ｌを用いた。すすぎ条件は水温２０℃、浴比はオーバーフローとした。
［洗濯耐久性の評価方法］
延べ時間で洗濯−すすぎのサイクルを１０回、３０回、５０回となるように汚れ試料を洗濯し、洗濯後、洗濯で脱落可能な樹脂のみ再付与させ、上記汚れ除去性の評価を行なったときの汚れ除去性を洗濯前の試料と目視比較により行い、表中のＢ以上を汚れ除去性が高いと判断した。
［実施例１］
親水性ポリエステル“ＳＲ１０００”（高松油脂（株）製／商品名）を１０重量部、水９０重量部に希釈し、親水性ポリエステルの処理液１を調整した。また別に、モノオレイン酸ジグリセリルを３部、ポリオキシエチレン（２０）ソルビタンモノラウレートを０．３部、水を９６．７部に希釈し、処理液２を調整した。ポリエチレンテレフタレート製ツイル地を処理液１に浸漬し、ニップすることで余剰液を除去し、１１０℃で２分間乾燥した後、１７０℃で２分間キュアーを行なった。次に、これを処理液２に浸漬し、ニップすることで余剰液を除去した後、１１０℃で２分間乾燥を行ない、洗濯で脱落可能な防汚剤が付与されたポリエチレンテレフタレート製ツイル地を作製した。
【００４２】
次にモノオレイン酸ジグリセリルを３部、ポリオキシエチレン（２０）ソルビタンモノラウレートを０．３部、水を９６．７部の再付与処理液を調製し、作製したツイル地を洗濯した後に、再付与処理液に浸漬し、ニップすることで余剰液を除去した後、室温（３０℃）でツイル地が乾燥するまで乾燥を行ない、洗濯で脱落可能な樹脂を再び付与したツイル地を作製した。
【００４３】
洗濯する前のツイル地と、再付与処理液により洗濯で脱落可能な樹脂を再び付与したツイル地について、汚れ除去性の評価を行い、その結果を表１に示した。それからわかるように、洗濯した後においても洗濯前と同等の高い汚れ除去性を示した。また、洗濯、再付与を繰り返しても、ツイル地は高い汚れ除去性を示した。
［実施例２］
再付与処理液をモノオレイン酸ソルビタンを３部、ポリオキシエチレン（２０）ソルビタンモノラウレートを０．３部、水を９６．７部に変更した以外は実施例１と同様にして洗濯で脱落可能な樹脂を付与したポリエチレンテレフタレート製ツイル地を作製した。
【００４４】
実施例１と同様に、汚れ除去性能を評価した結果、表１に示すように、得られたツイル地は、洗濯前と同等の高い汚れ除去性を示した。また、洗濯、再付与を繰り返しても、得られたツイル地は高い汚れ除去性を示した。
［実施例３］
再付与処理液をモノオレイン酸デカグリセリンを３部、ポリオキシエチレン（２０）ソルビタンモノラウレートを０．３部、水を９６．７部に変更した以外は実施例１と同様にして洗濯で脱落可能な樹脂を付与したポリエチレンテレフタレート製ツイル地を作製した。
【００４５】
実施例１と同様に、汚れ除去性能を評価した結果、表１に示すように、得られたツイル地は洗濯前と同等の高い汚れ除去性を示した。また、洗濯、再付与を繰り返しても、得られたツイル地は高い汚れ除去性を示した。
［実施例４］
再付与処理液をモノオレイン酸ジグリセリルを３部、ポリオキシエチレン（２０）ソルビタンモノラウレートを０．３部、親水性ポリエステル“ＳＲ１０００”（高松油脂（株）製／商品名）を１０部、水を８６．７部に変更した以外は実施例１と同様にして洗濯で脱落可能な樹脂を付与したポリエチレンテレフタレート製ツイル地を作製した。
【００４６】
実施例１と同様に、汚れ除去性能を評価した結果、表１に示すように、得られたツイル地は、洗濯前と同等の高い汚れ除去性を示した。また、洗濯、再付与を繰り返しても、得られたツイル地は高い汚れ除去性を示した。
［実施例５］
再付与処理液をモノオレイン酸ジグリセリルを３部、ポリオキシエチレン（２０）ソルビタンモノラウレートを０．３部、ポリエーテル系ウレタンプレポリマーである“エラストロンＷ２２”（第一工業製薬（株）／商品名）を１０部、炭酸水素ナトリウムを０．０６部、エラストロンＣａｔ（第一工業製薬（株）／商品名）を０．２部、水を８６．４４部に変更した以外は実施例１と同様にして洗濯で脱落可能な樹脂を付与したポリエチレンテレフタレート製ツイル地を作製した。
【００４７】
実施例１と同様に、汚れ除去性能を評価した結果、表１に示すように、得られたツイル地は洗濯前と同等の高い汚れ除去性を示した。また、洗濯、再付与を繰り返しても、得られたツイル地は高い汚れ除去性を示した。
［実施例６］
再付与処理液をオレイン酸を５部、ポリオキシエチレン（２０）ソルビタンモノラウレートを２．５部、親水性ポリエステル“ＳＲ１０００”（高松油脂（株）製／商品名）を１０部、水を８２．５部に変更した以外は実施例１と同様にして洗濯で脱落可能な樹脂を付与したポリエチレンテレフタレート製ツイル地を作製した。
【００４８】
実施例１と同様に、汚れ除去性能を評価した結果、表１に示すように、得られたツイル地は、洗濯前と同等の高い汚れ除去性を示した。
【００４９】
また、洗濯、再付与を繰り返しても、得られたツイル地は高い汚れ除去性を示した。
［比較例１］
再付与処理を行わず、洗濯で脱落可能な防汚剤が付与されたポリエチレンテレフタレート製ツイル地を洗濯した。
【００５０】
実施例１と同様に、汚れ除去性能を評価した結果、表１に示すように、得られたツイル地は汚れ除去性能がほとんどないものであった。
［比較例２］
再付与処理液をフッ素系化合物である“アサヒガードＡＧ−９２５”（明成化学工業（株）製／商品名）を１０部、水を９０部に変更した以外は実施例１と同様にしてポリエチレンテレフタレート製ツイル地を作製した。
【００５１】
実施例１と同様に、汚れ除去性能を評価した結果、表１に示すように、得られたツイル地は汚れ除去性能はほとんどないものであった。
【００５２】
【表１】
2004190187.tif 000003
【００５３】
（注）表中の記号は次のことを表す。
【００５４】
Ａ：汚れのほとんどが除去できた
Ｂ：汚れがわずかに残存
Ｃ：汚れがほとんど残存（汚れがわずかに除去）
Ｄ：汚れがほとんどとれていない
【００５５】
【発明の効果】
本発明によれば、汚れ、特に油汚れが付着しやすい職種、例えばガソリンスタンド、自動車整備工場、工事現場、調理場などで着用される各種のユニホームなどの他、屋外作業着、エプロン、マットなどにおいて、汚れの付着した衣類などの繊維構造物を回収し、洗濯をした後に洗濯で脱落可能な防汚剤を付与し、汚れ除去性を再現することで、優れた汚れ除去性を繰り返し保つことができる。